(57)【要約】 【課題】  新規な補強天然又は集成石板様エレメントを提供する。【解決手段】  本発明の補強天然又は集成石板様エレメントは、(a)天然石材又は集成石材の基板（１）と、(b)エレメントに作用する薬品及び摩耗性機械的作因に対して前記基板（１）を保護するための多層コーティングとからなり、前記多層コーティングは３個の単一又は複数フィルム形成性組成物層からなる。【選択図】  図１
2012516279.tif 000002
【特許請求の範囲】
【請求項１】
(a)天然石材又は集成石材の基板（１）と、
(b)エレメントに作用する薬品及び摩耗性機械的作因に対して前記基板（１）を保護するための多層コーティングと、
からなり、
前記多層コーティングは、
(i)ポリエステル樹脂、メラミン樹脂、フェノール樹脂、アクリル樹脂及びエポキシ樹脂又はこれらの組み合わせからなる群から選択される樹脂内に埋め込まれた耐引掻性ナノ粒子を含む、引掻保護性を付与する上層（６）と、
(ii)エポキシ樹脂又はアクリル樹脂からなり、耐衝撃性を付与するクッション中間層（５）と、
(iii)Ａｌ２Ｏ３粒子又は炭化珪素粒子等と共にアクリルポリマーを含有する、耐摩耗性を付与するための、前記基板（１）に隣接した下層（４）と、
を含む少なくとも３個の単一又は複数フィルム形成性組成物層（４〜６）からなる、
ことを特徴とする補強天然又は集成石板様エレメント。
【請求項２】
前記耐引掻性ナノ粒子は、ＳｉＣ、ＢＮ、Ｂ４Ｎ、アルミナ又はこれらの組合せからなる、
ことを特徴とする請求項１記載のエレメント。
【請求項３】
前記基板（１）と前記多層コーティングとの間に、これらの間の接着力を高めるためのプライマーコーティング（２ａ）を更に有する、
ことを特徴とする請求項１〜２の何れかに記載のエレメント。
【請求項４】
前記多層コーティング（４〜６）は概ね透明である、
ことを特徴とする請求項１〜３の何れかに記載のエレメント。
【請求項５】
前記プライマーコーティング（２ａ）と前記多層コーティング（４〜６）との間に、デザインパターンを採用する仕上層又は印刷層（３）を更に有し、前記仕上層の優れた視認性を可能にするため、前記多層コーティング（４〜６）は透明又は光透過性である、
ことを特徴とする請求項３に記載のエレメント。
【請求項６】
前記プライマーコーティング（２ａ）と前記印刷層（３）との間に、前記デザインパターンを引き立たせるための背景色を有する１個以上のペイント層により形成されるベースコート（２ｂ）を更に有し、前記ペイント層又は層類（２ｂ，３）は熱乾燥水性ペイントにより形成される、
ことを特徴とする請求項５に記載のエレメント。
【請求項７】
前記デザインパターンは本物の木目調外観を有する、
ことを特徴とする請求項６に記載のエレメント。
【請求項８】
前記層は前記基板（１）上に堆積させ、次いで、硬化させることにより得られる、
ことを特徴とする請求項６に記載のエレメント。
【請求項９】
前記層又はフィルムの各々は２０〜３０ｇ／ｍ２及び１０〜３０ミクロンであるのものである、
ことを特徴とする請求項１〜８の何れかに記載のエレメント。
【請求項１０】
樹脂からなる前記層類の前記基板表面への接着力を高めるために、前記多層コーティングが配置される基板表面はコロナ放電処理が施される、
ことを特徴とする請求項１〜９の何れかに記載のエレメント。
【請求項１１】
多層コーティングはＵＶ保護性も有し、前記ＵＶ保護性を付与するために、前記多層コーティングはＵＶ安定剤又は酸化防止剤成分を有する樹脂を含有する、
ことを特徴とする請求項１に記載のエレメント。
【請求項１２】
前記エレメントはスラブ又はタイルである、
ことを特徴とする請求項１〜１１の何れかに記載のエレメント。
【請求項１３】
前記基板（１）は人造石又はスラッジのリサイクル材料集成体である、
ことを特徴とする請求項１〜１２の何れかに記載のエレメント。
【請求項１４】
前記基板の厚さは６ｍｍ〜３０ｍｍの範囲内である、
ことを特徴とする請求項１２又は１３に記載のエレメント。  
【発明の詳細な説明】
【技術分野】
【０００１】
本発明は、天然又は集成石板様エレメントに関し、特に、基板大理石又はその他の炭酸カルシウム系岩石からなるタイルボード又はスラブなどのような平坦なエレメントに関する。
【０００２】
本発明の第１の側面は、前記の天然又は集成石板様エレメントの耐摩耗性又は耐薬品性が特定の保護コーティングにより顕著に改善されることである。この保護コーティングは、前記天然又は集成石板様エレメントがビルディング又は構造体表面の被覆材として使用され、取設されたときに、当該天然又は集成石板様エレメントの表面又はエレメントが現れる表面に意図的に積重される複数枚の保護層からなる。この石板様エレメントの多層保護コートは、引掻、摩耗及び機械的衝撃に対してばかりでなく、基板構造体に悪影響を及ぼすことができる外部からの化学薬品に対しても基板を保護する。塗布される保護コーティングは、比較的薄い天然又は集成石板（特に大理石及びリサイクル粒子を大量に含む集成石板）も基板として使用可能にする。
【０００３】
本発明の実施態様では、保護機能にも拘わらず、仕上面の優れた視認性を可能にする前記多層保護層により保護された仕上面をその表面に有する天然又は集成石板様エレメントが提供される。仕上面には任意のデザインパターン（特に、天然木外観など）を採用できる。
【背景技術】
【０００４】
天然及び集成石板エレメントは建築業界で広く使用されている。例えば、フローリング及び壁面パネリングから台所及びカウンター上面まで様々な用途に使用されている。幾つかの天然及び集成石板エレメント（特に、大理石又はその他の炭酸カルシウム系石板類からなる石板エレメント）の主要な欠点の一つは、引掻、摩耗、化学腐食及びＵＶ（紫外線又は紫外光）攻撃に対する抵抗性が比較的低いことである。
【０００５】
天然及び集成石板様エレメントを保護するために多くの提案が為されている。
【０００６】
例えば、特許文献１には、天然又は人造石構造部材の表面又はベースに接着剤層を介して接着されたホウ素シリカガラスの保護層の塗布方法が記載されている。この発明は天然又は人造石表面の耐摩耗性及び耐薬品性の両方の解決策を提供するが、ホウ素シリカガラスの薄層を塗布するための解決策は前記特許文献に記載された解決策と著しく異なり、前記特許文献に記載された様な効果は得られない。
【０００７】
特許文献２には、スラブ又は石材材料の可視面に補強層を塗布することが記載されている。大理石及び花崗岩のスラブ（特に、薄いスラブ）の場合、補強層は非撚ガラス糸（好ましくはマット形状のもの）及び大気中成分及び化学薬剤の攻撃に対して耐性を有する透明樹脂により構成されている。薄い補強スラブが得られ、前面に沿って耐負屈曲性が著しく向上され、スラブの背面も補強されている場合には、スラブの背面又は可視面に沿って耐正屈曲性も同時に向上される。この特許文献には、耐引掻性又は耐摩耗性を高めるために、石英粉末の非常に微細なガラスの使用も記載されている。また、この特許文献には、最終製品の耐ＵＶ性を高めるために、ＵＶ吸収剤又は所謂ＵＶスカベンジャーが追補されたエポキシ又はアクリル樹脂の使用も記載されている。
【０００８】
ラミネート工業分野では、耐摩耗性表面保護層が広く使用されている。例えば、特許文献３、特許文献４、特許文献５、特許文献６などに記載されている。特許文献７は、ナノ粒子系添加剤を含む木製製品などのような製品類又は自動車の表面の耐引掻性の向上について記載し、また、樹脂、複数のナノ粒子、界面活性剤及び高分子分散剤からなるフィルム形成組成物を開示している。
【０００９】
特許文献８は、硬質表面を変性する長期持続性コーティング及びその塗布方法に関する発明であり、硬質表面に塗布する塗料を開示しており、前記塗料は有効量の非光活性ナノ粒子を含有している。特許文献８には、この塗料が花崗岩、大理石、砂岩などのような石表面への塗布にも適していると記載されているが、特許文献８の明細書では主に自動車の車体パネルについて記載され、かつ、自動車の車体パネルが特許請求されている。
【００１０】
特許文献９には、架橋性樹脂内に分散された表面処理済ナノ結晶性粒子を含有する透明フィルム形成組成物が記載されている。この透明フィルム形成組成物は、床及びカウンター上面及び自動車パネルなどのような基板上に形成される透明な耐摩耗性コーティングを提供する。
【００１１】
特許文献１０には、Ａｌ２Ｏ３層を有する塗布物体の形成方法が記載されている。この塗布は高温及び制御環境下で化学蒸着法（ＣＶＤ）により行われる。
【００１２】
特許文献１１には、基板上に易清浄性で耐摩耗性のコーティングを形成するのに使用される組成物が記載されている。この組成物は、フルオロカーボンポリマー成分とエナメル形成成分の混合物からなる。前記エナメル形成成分は約１５wt％〜３０wt％のＡｌ２Ｏ３からなる。このコーティングは主に自動車パネルに適用されるが、セラミック及び石の被覆用としての用途も記載されている。
【００１３】
特許文献１２には、ハイブリッドコーティング組成物が記載されており、従来技術として、セラミックなどのような基板へ十分に接着する非粘着性高分子コーティングを得るための問題点及びフルオロカーボンポリマートップコートが基板に十分に接着するために、接着剤樹脂を含有する１種類以上のベースコートを塗布するための問題点を避けることが記載されている。本発明における従来技術として、ベースコート及びプライマーコートという用語は、この特別な意味を有する用語として理解される。
【００１４】
特許文献１３、特許文献１４、及び特許文献１５は、摩耗から基板を保護するための多層コーティングが配設されたコンクリート基板を開示している。
【先行技術文献】
【特許文献】
【００１５】
【特許文献１】ドイツ特許公開第１０２００４０２３１５３号公報
【特許文献２】米国特許第６２０５７２７号明細書
【特許文献３】米国特許第３６６３３４１号明細書
【特許文献４】米国特許第３７５６９０１号明細書
【特許文献５】米国特許第４２５５４８０号明細書
【特許文献６】ドイツ特許公開第２１０７０９１号公報
【特許文献７】米国特許公開第２００８／００１４３４３号公報
【特許文献８】米国特許第６９５５８４３号明細書
【特許文献９】米国特許第６８９６９５８号明細書
【特許文献１０】欧州特許第１１２２３３４号明細書
【特許文献１１】欧州特許第１１６０２８３号明細書
【特許文献１２】米国特許第６８９６９３４号明細書
【特許文献１３】米国特許第５４３１９６２号明細書
【特許文献１４】特開昭６１−２８９２８１号公報
【特許文献１５】ドイツ特許公開第３２２３０４３号公報
【発明の概要】
【発明が解決しようとする課題】
【００１６】
本発明の目的は、岩様基板の適当な補強及び保護のために特別に作成された保護多層コーティングを有する天然又は集成石板様エレメント（特に、タイル又はスラブとしての平坦なエレメント）を提供することである。本発明のエレメントは当業者に公知の石板様エレメントよりも薄くすることができる。
【００１７】
本発明の別の目的は、前記多層保護コーティングにより覆われた残りの部分に特に木目調の仕上を有する天然又は集成石板様エレメントを提供することである。
【課題を解決するための手段】
【００１８】
上記の課題を解決するために、本発明は天然又は集成石板様エレメントの耐摩耗性及び耐薬品性の両方を改善する解決策を提供する。この解決策は、天然又は集成石板表面に１個以上の保護層を塗布し、そして、これらに耐衝撃性も付与し、これにより、タイルスラブ又は大型ボードなどのような石板様エレメントを提供する。前記石板様エレメントは、非友好的環境（例えば、侵略的薬剤環境）下のエリアに実装することができ、また、前記エレメントが床に実装される場合には、通行人のステッピングにより発生されるような異なる種類の衝撃に耐えることができる。
【００１９】
従って、本発明は補強天然又は集成石板様エレメントを提供する。本発明の補強天然又は集成石板様エレメントは、
(a)天然石材又は集成石材の基板と、
(b)エレメントに作用するであろう薬品及び幾つかの摩耗性の機械的作因に対して前記基板を保護するための多層コーティングと、
からなる。
【００２０】
前記多層コーティングは、
(i)引掻保護用の上層、
(ii)耐衝撃性用のクッション中間層、及び
(iii)耐摩耗性用に前記基板に隣接する下層、
を含む３層以上の単一又はマルチフィルムからなる。
【００２１】
前記上層はポリエステル樹脂、メラミン樹脂、フェノール樹脂、アクリル樹脂及びエポキシ樹脂又はこれらの組み合わせからなる群から選択される樹脂内に埋め込まれた耐引掻性ナノ粒子を含む。また、耐摩耗性を付与する前記下層は、Ａｌ２Ｏ３又は炭化シリコンなどと共にアクリルポリマーを含む。
【００２２】
保護多層コーティングは、酸などのような特定の薬品に対する耐性も向上させる。
【００２３】
また、多層コーティングは、ＵＶに対する保護性も付与する。このため、多層コーティングはＵＶ安定剤又は抗酸化剤を有する樹脂により形成される。
【００２４】
前記耐引掻性ナノ粒子に関して、上層は例えば、ＳｉＣ、ＢＮ、Ｂ４Ｎ、アルミナ又はこれらの組合せを含有する。
【００２５】
前記クッション中間層は例えば、エポキシ樹脂又はアクリル樹脂からなる。
【００２６】
前記基板と前記多層コーティングとの間の接着力を高めるために、本発明のエレメントは、基板と前記多層コーティングとの間にプライマーコーティング（下塗）を施す。
【００２７】
基板の外観面の優れた可視性を可能にするために、又は所望により基板上に施されたデザインパターンを看取可能にするために、多層コーティングは一般的に、透明又は光透過性である。前記プライマーコーティングが使用される場合には、プライマーコーティングも透明又は光透過性である。
【００２８】
前記実施態様に関連して、本発明により提供されるエレメントは、前記プライマーコーティングと前記多層コーティングとの間に、多層コーティングの透明性又は光透過性のお陰で外部から視認できる、デザインパターンを採用する仕上層又は印刷層を包含する。
【００２９】
前記デザインパターンの色彩に応じて、本発明のエレメントは前記プライマーコーティングと前記印刷層との間に、前記デザインパターン（例えば、本物の木目調外観）を引き立たせるための背景色（一般的に、白色）による１個以上のペイント層により形成されるベースコートを包含する。
【００３０】
前記印刷層は一般的に、前記基板の色又は前記ベースコート層が使用される場合にはベースコート層の色と少なくとも異なる色のペイント層である。
【００３１】
前記ペイント層は例えば、水性ペイントを熱乾燥させることにより形成される。
【００３２】
前記ペイント層は例えば、ローラーにより前記基板上に塗布し、その後硬化させることにより得られる。
【００３３】
用途に応じて、本発明のエレメントは５〜１２個の層又はフィルムを有する。前記層又はフィルムの各々は、実験テストの結果に従って本発明者が検討したところ、２０〜３０ｇ／ｍ２及び１０〜３０ミクロンの範囲内である。良好な性能を得るためには、層全体の厚さは１５０ミクロン未満である。
【００３４】
オプションとして、また、樹脂からなる前記層の基板表面への接着力を高めるために、本発明のエレメントにおいて、前記多層コーティングが配置される基板表面をコロナ放電処理する。
【００３５】
前記基板はリサイクル材料（例えば、スラッジ）の集成人造石（厚さ６ｍｍ〜３０ｍｍ）であることもできる。有機又は無機バインダーと共に集成された１枚又は数枚のリサイクル材料（例えば、人造石）も含有できる。
【００３６】
好ましい実施態様として、エレメント自体により構成されるか、又は本発明によるエレメントがボードである場合に小さなピースに切断されるかに拘わらず、本発明はスラブ又はタイルを提供する。基板が集成品である場合、本発明は主に大きな面積を被覆する広大なボードを提供することもできる。
【図面の簡単な説明】
【００３７】
【図１】本発明により提供されるエレメントの断面図である。
【発明を実施するための形態】
【００３８】
以下、本発明の実施の形態について図面を参照しながら更に詳細に説明する。
【００３９】
図１は本発明の詳細なイメージを示している。図１に図示された本発明の補強天然又は集成石板様エレメントは、
(a)天然石材又は集成石材の基板１と、
(b)エレメントに作用するであろう薬品及び摩耗性機械的作因に対して前記基板１を保護するための概ね透明な又は光透過性の多層コーティングと、
からなる。
【００４０】
図１に図示された前記多層コーティングは、複合層を形成する３個の単一フィルムからなる。これらは、
(i)引掻に対する保護用の上層６と、
(ii)耐衝撃性を付与するクッション中間層５と、
(iii)耐摩耗性を付与する、前記基板１に隣接した下層４と、
からなる。
【００４１】
図１のエレメントは、前記基板１と前記多層コーティングとの間に、これらの間の接着力を高めるためのプライマーコーティング２ａも包含し、プライマーコーティング２ａの上部にはデザインパターン（本例では本物の木目調外観）を採用する仕上層又は印刷層３が存在する。
【００４２】
前記プライマーコーティング２ａと前記印刷層３との間には、前記デザインパターンを引き立たせるための白色ベースコート２ｂが存在する。
【００４３】
図１に示された実施態様は、人目を引かない天然又は集成石（例えば、リサイクル石材から得られた集成石）表面の基板１を示す。この場合、外観面は前記の印刷層３を含むことにより審美的かつ魅力的な表面に変更されている。
【００４４】
この場合、例えば、基板１はリサイクルスラッジの集成人造石により形成されている。前記基板はその取扱性を考慮して薄くすることもできる。これは、現に産生されているスラッジ又は集成石製造プロセスからのその他の廃棄材料の再利用に対する環境的に友好的かつ経済的な価値ある解決策を提供する。これにより、廃棄材料の廃棄物処理を避けるか又は著しく軽減することができる。
【００４５】
その他の実施態様として、図示されていないが、基板自体が良好な審美的外観を有することもできる。この場合、印刷層３及び前記ベースコート２ｂは使用されない。樹脂／耐摩耗性粒子多層コーティング４，５，６の透明性のお陰で、天然又は集成石表面の可視外観は全く又は殆ど影響を受けない。従って、製品は優れた製品性能を有しながら、クラシックな天然又は集成石として市販することができる。
【００４６】
天然石材及び殆ど樹脂で結合された集成石材の欠点は、天候、更に特定的にはＵＶ光に対する耐性が低いことであり、その結果、時間の経過により品質劣化を生じる。ＵＶ安定剤又は酸化防止剤（抗酸化剤）を表面保護層内に添合することにより、ＵＶ光に対する耐性は向上される。これらＵＶ安定剤が天然又は集成石板様エレメントの薄い表面保護層内で使用されることにより、最終製品のコストを不合理なほど上昇させること無く、比較的高濃度のＵＶ安定剤を使用できる。例えば、樹脂結合集成石エレメントにおいて、ＵＶ劣化から樹脂を十分に保護するために、比較的高濃度のＵＶ安定剤を使用しなければならない。樹脂が集成石マトリックス全体で使用される場合、これは最終製品のコストを著しく増大させる。これに対して、これらＵＶ安定剤を表面保護層だけで使用すれば、これによるコスト増加は著しく低い。
【００４７】
本発明は次ぎの２つの方法で、従来の発明と区別される。天然及び集成石エレメントに適用される本発明に比べて、従来技術の発明は耐衝撃性と同様に耐摩耗性（引掻及び摩耗に対する耐性）を提供する解決策を全く開示していない。本発明によれば、樹脂バインダー中に集塊された高耐摩耗性Ａｌ２Ｏ３粒子が存在する上層６を有する保護多層コーティングを塗布することにより、耐衝撃性と耐摩耗性を同時に付与する。これに対して、樹脂混合物中に埋め込まれた高耐摩耗性Ａｌ２Ｏ３粒子を用いる耐摩耗性及び耐薬品性に対する従来技術の解決策は単なる予想であり、実際には積層板又は複合板用途でしか使用されていない。これは天然石材及び集成石材と特性的に著しく異なる。
【００４８】
積層板又は木質系材料の代わりに集成石に保護表面層を配設する主要な相違点は、その分子構造が著しく異なることである。従って、集成石材へ表面保護層を接着させることは非常に面倒である。樹脂系保護多層コーティング４，５，６と基板１の天然及び集成石表面との間の接着力を高めるために、異なる種類の表面処理法を使用できる。例えば、コロナ放電を使用することにより、集成石表面の表面エネルギーを高めることができる。これにより、集成石表面の極性が高められ、その結果、極性樹脂の接着力が高められる。
【実施例１】
【００４９】
前記の天然／集成石の表面の著しい改善効果を検証するために、実験を行った。最初に、コランダム（鋼玉石）粒子を含む市販の無着色オーバーレイ紙を大理石系複合石に異なる種類の樹脂を用いて塗布した。複合大理石の研磨面にオルトフタル酸ポリエステルによりオーバーレイ紙を手作業で塗布した場合、所望の結果が得られなかった。少量の樹脂を用いた場合、オーバーレイ紙は透明な外観を呈さなかった。これに対して、透明な外観が得られるまで大量の樹脂をテストサンプルに塗布した場合、テスト片の上面はポリエステル樹脂により完全に覆われ、元の大理石複合石よりも低い耐引掻性及び表面硬度がもたらされる。アクリル系及びエポキシ系の異なる種類の樹脂を用いてテストを繰り返したが、結果は全く改善されなかった。
【００５０】
透明性の結果を改善するために、ダブルベルトプレス処理を繰り返すことによりテストを行った。テストは成功しなかった。ダブルベルトが低圧力（＜１０バール）の場合、オーバーレイ材料は表面に十分に膠着しなかった。また、ダブルベルトが高圧力（＞１０バール）の場合、大理石複合材はこの高圧力に耐えられず、破壊された。
【００５１】
オーバーレイ紙を用いるテストの結果が不良なので、石英粉末のような高耐摩耗性粒子を異なる種類の樹脂と異なる割合で混合することからなる新たな概念に基づいてテストを行った。ポリエステル樹脂マトリックスに対して石英粉末を５wt％含有する混合物を大理石複合石表面に塗布すると、完全に透明な保護ラッカーが得られた。石英粉末の配合量が低い場合、モース硬度スケールが２〜３の表面硬度を有する元の大理石複合石片に比べて、表面硬度（モース硬度スケール＜３）は改善されなかった。石英粉末の配合量を５０％にまで高めた場合、モース硬度は改善された。しかし、表面層は不透明になった。従って、特定の用途には無益である。アクリル系及びエポキシ系の異なる樹脂で同様なテストを行ったが、テスト結果は同様であるか又は悪くなった。
【００５２】
異なる複合材料の数枚の“マイクロ層”を複合大理石表面に塗布し、最後には図１に示されるような本発明により提供されるエレメントを形成することからなる新たなテストを計画した。各々僅か数ミクロンの数枚の層（この場合には、層２ａ、２ｂ、３、４、５及び６）を塗布するために、ラッカーローラ塗布装置を使用した。
【００５３】
耐引掻性についてテスト標準ＵＮＥ・ＥＮ・４３８−２を適用することにより、個々のテストは、表面保護層で処理された大理石複合石は１．７Ｎから６．０Ｎに増大したことを示した。このテスト結果は、テスト片に対して視認可能な引掻傷をつけるには、無保護大理石系複合材に比べて、保護テスト片は殆ど４倍超の高い圧力が必要であることを意味する。
【００５４】
耐摩耗性についてテスト標準ＵＮＥ４８２５０：１９２２を適用することにより、個々のテストは、表面保護層により処理された大理石複合石の摩耗量が１０６ｍｇ／１０００サイクルから５６ｍｇ／１０００サイクルに減少したことを示した。このテスト結果は、同じ摩耗サイクル量が保護大理石複合石に適用された場合、元の無保護大理石複合石に比べて、半分量の材料しかテスト片から除去されないことを意味する。
【００５５】
衝撃吸収性能に関するテストも行った。その結果、中間層５が存在するお陰で、本発明のエレメントは優れた衝撃吸収性能を有することが示された。
【００５６】
これらのテストを総括する結論は、本明細書に記載された多層保護コーティングを塗布することにより、耐摩耗性、耐引掻性及び耐衝撃性の全てが著しく改善されることである。
【００５７】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００５８】
１  天然石材又は集成石材の基板
２ａ  プライマーコーティング
２ｂ  ベースコート
３  仕上層又は印刷層
４  下層
５  クッション中間層
６  上層
【図１】
2012516279.tif 000003
【国際調査報告】
2012516279.tif 000004
2012516279.tif 000005